レポートサンプル（技術動向調査）
FN(Family Number)ファミリー単位で番号が付与されています。
ファミリーごとに内容の確認ができます。

発行国

公報ＰＤＦ

フィルターで各国ごとの調クリックするとＰＤＦ公報が表査結果を表示できます。

示されるため、直ぐに公報の確認ができます。

調査項目
公報の技術内容を調査項目ごとに付与することで、閲覧したい項目をフィルター操作でまとめて表示できます。

SAMPLE 無効資料調査

クレームチャート

調査対象
特許※※※※※※※

公報番号

発明（考案）の名 二次電池用セパレータ
称
出願人
優先日
公開日
登録日

※※※※※※※
2009/11/26
2011/6/9
2016/3/10

少なくとも一表面上に正極活物質層がコーティングされた（テスコ株式会社）US※※※※※※※

特開2007-■■■■■■

2009/11/26

An electrode assembly comprising:a positive electrode comprising apositive electrode coating portion

正極電極と、 少なくとも一表 coated on a surface of a positive
１－ａ

面上に負極活物質層がコーティングされた負極電極と、前記正極電極と負極電極の間に介在され、前記正極電極と負極電極の間を絶縁するセパレーターと、を含み、前記負極活物質層はＬＴＯ

１－ｂ（Ｌｉｔｈｉｕｍ Ｔｉｔａ
ｎｉｕｍ Ｏｘｉｄｅ）を含層され、前記正極電極の他表面上に形成された正極活物質
１－ｃ層と前記正極電極の他側表面と対向する前記負極電極の一a negative electrode comprising anegative electrode coating portion

2006/1/30

2006/3/30

2008/2/20

2007/12/12

2009/12/11（P4421570）

2013/11/6（P5334281）

2012/12/12 (P5098180)【００１１】

2007/10/18【００２０】■■■■株式会社

2009/9/3【００９２】

本発明である、正極活物質および負極 図３に示すように、例えばフィルムか 電極は、前記の正極と前記の負極と■■■■株式会社
2009/7/2-

特開2005-■■■■■■

Lithium secondary battery

1998/11/16

2006/3/30

2008/2/20

2009/12/11 (P4421570)

2013/11/6 (P5334281)

battery pack and automobile
Corporation

2005/10/6

2007/10/18【００４１】

水素吸蔵合金、カルボニルニッケル、法において、Ｃ）、ポリテトラフルオロエチレンと負極４がセパレータ５を介して偏平 た巻回体電極群の形態で用いることが リーを正極集電体となる厚さ２０μｍできる。

[0092]

2 is accommodated in an exterior

with a laminated electrode group inのアルミニウム箔の片面にダイコー

カルボキシメチルセルロース（ＣＭelectrode group 2 has a structure innegative electrode are laminated via（ＰＴＦＥ）に水を加え混練りしスラ

member 1 made of a film. The

which a positive electrode 3 and anegative electrode 4 are wound in anegative electrode for insulating the

ラファイトを９６．６質量部、～負極 型して水素吸蔵合金負極を作成した。

positive electrode and the negative
wherein the negative electrode coating 【００４２】【００３０】【００８７】

本発明に係る負極活物質としては、溶 チタン含有金属複合酸化物としては、 負極には、前記の結晶構造を有するリ

oxide (LTO).

活物質塗布量が１０６ｇ／ｍ2となる-

正極は、公知のペースト式ニッケル極[0030]-

Examples of the titanium-containing

れる負極活物質を用いることができまないチタン系酸化物、リチウムチタ チウムチタン複合酸化物以外の負極活移金属複合酸化物）としては、Ｌｉ４ 成元素の一部を異種元素で置換したリ

無効対象となる特許のクレーム構成要件ごとに（左側２列）に対して、調査で発見した文献（特許文献や非特許文献）に記載された内容をまとめています（右側３列目以降）。
Ｔｉ５Ｏ１２などＬｉｘＴｉｙＯｚで チウムチタン複合酸化物などを挙げる

表されるリチウム－チタン複合酸化物 ことができる。
the positive electrode and the negative 【００１８】【００２０】
surface of the negative electrode arefacing each other, andさらに言い換えると、接合用領域の一 図４に示すように、正極３は、正極集-部が外方に突出した突出部７とは、前 電体３ａと、正極集電体３ａの少なく【００５３】～電池組立正極と負極の活物質面が対-向するように、下から負極、多層多孔

記正極活物質の層４を集電体（ａ）２ とも片面に形成された正極活物質含有膜、正極の順に重ねた。の片面に設けた正極用積層体と、集電 層３ｂとを含む。また、負極４は、負同一である電極組立体。

other have a same area.

portion on the surfaces facing each

１－ｄ[0087]

For the negative electrode, a negative
lithium-titanium composite oxide canelements of lithium-free titanium-

リチウムイオン二次電池の寿命特性

2016/12/12--■■株式会社2009/7/2

1998/3/1[0053]

図2-

Preparation of Positive Electrode 92.2

-

○○■■

■■■■化学titanium composite oxide having thebased oxide, lithium titanium oxide,lithium-titanium oxide with different
elements during oxide synthesis.
[0020]As shown in FIG. 4, the positive-

正極-負極およびセパレーターの記載 図1ている集電体（ｂ）１の部分を意味す【００１６】-composite oxide (LiCoO 2) as apositive electrode active material, thisslurry was coated on one side of an

250 g / m 2.

- Preparation of Negative Electrode-

負極活物質層はＬＴＯの記載

負極活物質層はＬＴＯの記載[0053]

図2より正極電極と負極電極は積層さ-

electrode, the multilayer porous

いる

互いに対向する正極活物質層と-above-mentioned crystal structure.
-electrode 3 includes a positiveelectrode current collector 3 a and a~ Battery assembly The negative
membrane and the positive electrode

れ、前記正極電極の他表面上に形成されてwere stacked in this order from thebottom so that the active material

surfaces of the positive electrode andthe negative electrode face each other.

electrode 4 includes a negativeelectrode current collector 4 a and a

前記正極活物質の層４を集電体（ａ）---【０１０８】（セパレータの作製）【００３２】-

containing layer 4 b formed on at least
one side of the negative electrode
--

-

図2より-

[0108](Preparation of Separator)[0032]

セパレータは、多孔性高分子樹脂膜の少な -２の片面に設ける場合の接合用領域に負極活物質層の面積は同一である

おける内周と外周との最大距離１１と、集電体（ｂ）１の片面に負極活物質の層５を設ける場合の接合用領域の内周と外周との最大距離８と、を比較すると後者のほうが⾧くなるように形成される部分であり、さらに正極活物

前記セパレータは、多孔性高The separator is an alkali secondaryにセラミックス粉末及び結着

which a porous layer containing at

分子樹脂膜の少なくとも片面剤を含む多孔質層を設けた構造となっていることを特徴と
2する請求項１に記載のアルカ

battery according to claim 1,質の層と負極活物質を層との面積が同-じことが好ましい。

-

characterized in that has a structure in

有機バインダであるＳＢＲのエマル多孔層に含まれる無機フィラーとして入れ、均一に分散するまで室温で攪拌 の融点をもち、電気絶縁性が高く、かa binder of the porous polymer resinfilm.

した。この分散液に耐熱温度が１５つ使用条件下で電気化学的に安定であ（板状、平均粒径１μｍ、アスペクト

無機フィラーの具体例としては、例え次電池用セパレータであっ
3て、電解液の保液率が２５０％～９５０％である

ことを特徴とするアルカリ

secondary batteries according to claim--

し、乾燥して多孔質層（II）を形成す-（２）保液率試験片の水分平衡状態の重量（Ｗ）を１mgまで測定する。次Electrolyte holding rates of anに比重１．３０のＫＯＨ溶液中に試験

electrolysis solution are 250% - 950%.

片を浸漬し、ＫＯＨ溶液を１時間吸収

A separator for alkaline secondary

させたのち液中から引き上げて１０分

batteries characterized by things.

間放置した後、試験片の重量（Ｗ１)を測定し、保液率（％）＝（（Ｗ１ －二次電池用セパレータ。

Ｗ）／Ｗ）×１００の式より保液率を算出した。

テスコ株式会社

alumina, silica, titania, zirconia,

PE microporous membrane [porousニウム、チタン酸カリウム、タルク、【００４０】

1,added in 4 portions and stirred with aslurry was applied to the surface of a５℃］表面に、前記のスラリーをマイ 炭酸カルシウム、重質炭酸カルシウ
It is the separator for alkaline

electrochemically stable under use
Specific examples of the inorganic filler

obtain a uniform slurry. The above（I）:厚み１６μｍ、空孔率４０％、 タン、窒化ホウ素等の窒化物系セラ

請求項１に記載のアルカリ二° C. or more, has high electrical10) which is a filler having a heatdisper at 2800 rpm for 5 hours to調製した。ＰＥ製微多孔膜［多孔質層 系セラミックス;窒化ケイ素、窒化チ

ム、硫酸アルミニウム、水酸化アルミ

insulation properties, and isresistant temperature of 150 ° C. wasｍで５時間攪拌して均一なスラリーを トリア、酸化亜鉛、酸化鉄等の酸化物クログラビアコーターによって塗布

dispersion. To this dispersion, 4000 gを含む多孔質層を設けている

average particle size 1 μm, aspect ratio conditions are preferred.

加え、ディスパーにより２８００ｒｐ ルコニア、マグネシア、セリア、イッミックス;シリコンカーバイド、軽質

porous layer has a melting point of 200of boehmite powder (plate-like,比１０）:４０００ｇを４回に分けて ば、アルミナ、シリカ、チタニア、ジ

平均孔径０．０２μｍ、融点１３

were placed in a container and stirred
at room temperature until uniform

０℃のフィラーであるベーマイト粉末 るものが好ましい。

リ二次電池。

When the multilayer porous membrane くとも片面にセラミックス粉末及び結着剤

an organic binder and 4000 g of water the inorganic filler contained in the００ｇと、水:４０００ｇとを容器に して使用する場合には、２００℃以上

least one surface ceramic powder and

100 g of an emulsion (solid content

ratio of 40% by mass) of SBR which is is used as a separator for a battery,

ジョン（固形分比率４０質量％）:１ は、多層多孔膜を電池用セパレータとlayer (I): thickness 16 μm, porosity-正極-負極およびセパレーターの記載

parts by mass of lithium cobalt

negative electrode active material-

るような好ましい⾧さ分外方に突出し小林■■

1994年09月 97(53), P.33-36,

be used together with the lithium-

current collector 3 a. The negative

集電体（ａ）２に比して下記に詳述す
and the negative electrode coating

産業用リチウムイオン二次電池の開発

coating amount of the material was

one side of the positive electrode

方向で重なるように積層した場合に、
the positive electrode coating portion

Multilayer porous membrane■■■■ Corporationcollector, with a die coater, So that thecontaining layer 3 b formed on at least質の層４及び負極活物質の層５が厚み 含有層４ｂとを含む。

前記互いに対向する正極活物

電子情報通信学会技術研究報告

μm as a positive electrode current

positive electrode active material体（ｂ）１の片面に負極活物質の層５ 極集電体４ａと、負極集電体４ａの少を設けた負極用積層体とを、正極活物 なくとも片面に形成された負極活物質質層を備え、■■■■技報group in which the electrode is wound. aluminum foil having a thickness of 20

titanium composite oxide obtained bysubstituting a part of constituent

る。～Ｌｉ金属酸化物（リチウム－遷 ン酸化物、リチウムチタン酸化物の構 物質も使用できる。

of the positive electrode and thethe separator and a wound electrodeUS※※※※※※※

metal composite oxide include lithium- electrode active material other than the

液系のリチウムイオン電池でも使用さ 例えば、酸化物合成時はリチウムを含 チウムチタン複合酸化物と共に、該リelectrode are stacked, and the surface

which the positive electrode and the～負極の作製負極活物質として人造グ 漬塗りした後８０℃で乾燥し、加圧成

between the positive electrode and theportion comprises lithium titanium

2009/9/3[0020]

electrode collector; anｄ a separator

coated on a surface of a negative■■■■ Corporation～正極の作製正極活物質としてリチウ 円筒形密閉ニッケル水素電池負極は、 As shown in FIG. 3, an electrode group The electrode can be used in the form

活物質を設けた集電体並びにセパレー らなる外装部材１内には、電極群２が を、前記のセパレータを介して積層し ムコバルト複合酸化物（ＬｉＣｏＯ形状に捲回された構造を有する。

US※※※※※※※

電池用セパレータおよびこれを用いた Nonaqueous electrolyte battery,電池■■■■株式会社

2009/4/10 (P4291794）【００５３】

US※※※※※※※

ターを用いて、正極活物質塗布量が２ リーを調整した。このスラリーをニッ flat shape via a separator 5.
５０ｇ／ｍ2となるように塗布した。 ケルメッキしたパンチングメタルに浸側表面に形成された負極活物

質層と負極活物質層の面積は多層多孔膜車株式会社■■

タを積層させてなる２次電池の製造方 収納されている。電極群２は、正極３ た積層体電極群や、更にこれを巻回し 2）を９２．２質量部、～このスラelectrode collector;

み、

前記正極電極と負極電極は積特開2009-■■■■■■

非水電解質電池、電池パック及び自動 リチウム二次電池

2007/8/16

2011/5/26

特開2009-■■■■■■

２次電池の製造方法■■■株式会社※※※※※※※

特開2007-■■■■■■

include oxide ceramics such as

magnesia, ceria, yttria, zinc oxide, ironoxide and the like; nitride ceramics

such as silicon nitride, titanium nitride,boron nitride and the like ; Siliconcarbide, light calcium carbonate, heavy

40%, average pore diameter 0.02 μm, calcium carbonate, aluminum sulfate,melting point 135 ° C.] by a-aluminum hydroxide, potassium---